ПОЛУЧЕНИЕ ВЯЖУЩИХ ЗОЛЬНЫХ ПРОДУКТОВ С ПОНИЖЕННЫМИ ВЫБРОСАМИ УГЛЕРОДА

1. Способ повышения стоимости угля, сжигаемого в устройстве, сжигающем уголь, который включает:
сжигание ртутьсодержащего угля без десульфуризации топочного газа и в присутствии, по меньшей мере, одного сорбента для получения тепловой энергии, золы и топочных газов; и
контроль содержания в указанных топочных газах серы и ртути и регулировку количества, по меньшей мере, одного указанного сорбента для получения, по меньшей мере, одного из выбросов серы и ртути в количестве, соответствующем экологическим нормам, реализуя таким образом сбережение финансовых средств исключением затрат, связанных с указанной десульфуризацией топочного газа.
2. Способ по п.1, который дополнительно включает отражение указанного сбережения финансовых средств в одном или более финансовых отчетах.
3. Способ по п.2, в котором указанный финансовый отчет является, по меньшей мере, одним из налогового дохода, бухгалтерского баланса, анализа потока денежных средств, отчета об акционерном капитале и отчета о доходах и расходах.
4. Способ по п.1, который дополнительно включает создание, по меньшей мере, одного из кредитов на выбросы диоксида углерода, ртути и диоксида серы.
5. Способ по п.4, который дополнительно включает отражение указанного кредита на выбросы в одном или более финансовых отчетах.
6. Способ по п.1, в котором указанная зола содержит, по меньшей мере, 90 мас.% ртути, первоначально присутствовавшей в указанном угле, и указанная зола содержит меньшее количество ртути, выщелачиваемой в кислых условиях, чем количество ртути, выщелачиваемой в кислых условиях, в золе, полученной сжиганием угля в отсутствие, по меньшей мере, одного указанного сорбента.
7. Способ по п.6, который дополнительно включает применение указанной золы в производстве цемента.
8. Способ по п.6, который дополнительно включает продажу указанной золы в качестве промышленного сырья.
2
2
3
2
3
2
2
9. Способ по п.1, в котором, по меньшей мере, один указанный сорбент содержит, по меньшей мере, один из CaO, SiO, АlО, FеO, NaO и KO.
10. Способ по п.1, в котором указанным устройством, сжигающим уголь, является устройство, сжигающее уголь, электроэнергетической установки.
11. Способ по п.1, в котором указанным устройством, сжигающим уголь, является устройство, сжигающее уголь, цементного завода.
12. Способ по п.1, в котором указанное сбережение денежных средств от указанного присутствия, по меньшей мере, одного указанного сорбента больше, чем затраты на указанное присутствие, по меньшей мере, одного указанного сорбента.
13. Способ работы установки, сжигающей уголь, для производства энергии и отходов золы, включающий:
сжигание угля в присутствии композиции сорбента для получения отходов золы с улучшенными вяжущими свойствами, заключающимися в показателе прочности указанных отходов золы, по сравнению с отходами золы, полученной сжиганием угля в отсутствие указанной композиции сорбента;
извлечение указанных отходов золы с вяжущими свойствами, где указанные отходы золы имеют пониженное выщелачивание ртути в кислых условиях по сравнению с отходами золы, полученной сжиганием угля в отсутствие указанной композиции сорбента; и
изготовление цементного продукта из указанных отходов золы.
14. Способ по п.13, который дополнительно включает создание, по меньшей мере, одного из кредитов на выбросы диоксида углерода, ртути и диоксида углерода.
2
2
3
2
3
2
2
15. Способ по п.13, в котором указанная композиция сорбента содержит, по меньшей мере, один из CaO, SiO, АlО, FеО, NaO и KO.
16. Способ по п.13, в котором устройством, сжигающим уголь, является устройство, сжигающее уголь, цементного завода.
17. Способ по п.16, который дополнительно включает увеличение максимума производства цемента, по меньшей мере, на 25% и поддержание выбросов диоксида углерода ниже верхнего предела выбросов диоксида углерода.
18. Способ по п.16, который дополнительно включает поддержание уровня производства цемента и продажу кредитов на выбросы диоксида углерода.
19. Способ работы установки, сжигающей уголь, для производства тепловой энергии и отходов золы, способ, включающий:
сжигание угля в присутствии, по меньшей мере, одного сорбента, который увеличивает количества тяжелых металлов в отходах золы и снижает количество выщелачиваемых в кислых условиях указанных тяжелых металлов в отходах золы по сравнению с указанным сжиганием угля в отсутствие, по меньшей мере, одного указанного сорбента;
продажу отходов золы в качестве промышленного сырья;
создание, по меньшей мере, одного кредита на выбросы ртути, диоксида углерода и диоксида серы; и
продажу указанного кредита на выбросы.
2
2
3
2
3
2
2
20. Способ по п.19, в котором, по меньшей мере, один указанный сорбент содержит, по меньшей мере, один из CaO, SiO, АlО, FеО, NaO и KO.
21. Способ снижения выбросов диоксида углерода из угля, сжигаемого в устройстве, сжигающим уголь цементного завода, включающий:
сжигание угля в присутствии, по меньшей мере, одного сорбента для получения энергии, топочного газа и золы, где указанная зола имеет вяжущие свойства, заключающиеся в показателе прочности указанных отходов золы по сравнению с золой от сжигания угля в отсутствии, по меньшей мере, одного указанного сорбента;
применение указанной энергии в производстве цемента;
добавление указанной золы с вяжущими свойствами к указанному цементу; и
увеличение количества указанного цемента, полученного без увеличения количества известняка, используемого в указанном производстве цемента.
22. Способ по п.21, который дополнительно включает создание, по меньшей мере, одного кредита на выбросы диоксида углерода, ртути и диоксида серы.
23. Способ по п.21, в котором указанный уголь содержит ртуть и указанная зола с вяжущими свойствами содержит большее количество ртути по сравнению с указанной золой от сжигания угля в отсутствии, по меньшей мере, одного указанного сорбента.
24. Способ по п.23, в котором указанная зола с вяжущими свойствами содержит, по меньшей мере, 90 мас.% ртути первоначально присутствующей в указанном угле, и указанная зола содержит меньшее количество ртути, выщелачиваемой в кислых условиях, чем количество ртути выщелачиваемой в кислых условиях в указанной золе, полученной сжиганием угля в отсутствие, по меньшей мере, одного указанного сорбента.
25. Способ снижения выбросов ртути при производстве цемента, включающий:
сжигание угля в присутствии композиции сорбента для получения тепловой энергии,
использование указанной тепловой энергии для изготовления портландцемента прокаливанием известняка;
в котором сорбент содержит кальций, диоксид кремния и оксид алюминия, и применение сорбента приводит к более низким выбросам ртути по сравнению со сжиганием угля в отсутствие сорбента.
26. Способ по п.25, в котором образуются вяжущие отходы золы.
27. Способ по п.26, в котором увеличивают выход производства цемента добавлением указанной вяжущей золы к указанному портландцементу.
28. Способ по п.26, в котором указанные вяжущие отходы золы содержат, по меньшей мере, 90 мас.% ртути, первоначально присутствующей в указанном угле, и указанная зола содержит меньшее количество ртути, выщелачиваемой в кислых условиях, чем количество ртути, выщелачиваемой в кислых условиях в указанной золе, полученной сжиганием угля в отсутствие, по меньшей мере, одного указанного сорбента.